(57)【特許請求の範囲】
【請求項１】
打ち抜きまたは剪断加工によって所定の形状にした後、これらを積層した上で加圧、加熱することによって鋼板同士を固着させ鉄心とするための、鋼板表面に接着機能を有する絶縁皮膜を形成した積層接着鉄心用電磁鋼板であって、前記皮膜がエポキシ樹脂を質量百分率で２０〜７５％およびフェノール樹脂を１０〜６０％含み、かつ、前記皮膜の接着前の硬度が鉛筆硬度２Ｈ以上５Ｈ以下であることを特徴とする安定した接着強度をもつ積層接着鉄心用電磁鋼板。
【発明の詳細な説明】
【０００１】
【発明の属する技術分野】
本発明は、打ち抜きまたは剪断加工後、加圧及び加熱により鋼板同士を接着することで鉄心を作製できる積層接着鉄心用電磁鋼板に関するものである。
【０００２】
【従来の技術】
電磁鋼板から電気機器、特にモーターのステーター、ローターなどの鉄心を製作する場合、鋼板を所定の形状に打ち抜きまたは剪断加工後、積層し、端面を溶接や、かしめ等の方法によって固着させて鉄心とする方法が一般的である。
これに対して、特公昭５５−９８１５号公報あるいは特開平２−２０８０３４号公報などにおいて、前記の溶接法や、かしめ法によらない鉄心固着法が提案されている。前記公報に開示された技術は接着性を有する絶縁皮膜をあらかじめ鋼板表面に形成しておき、打ち抜きまたは剪断加工によって所定の形状にした後、これらを積層した上で加圧、加熱することによって鋼板同士を固着させ鉄心とするものである。
【０００３】
【発明が解決しようとする課題】
固着された鉄心はこの時、鋼板同士の接着強度が不足すると鉄心が回転している時に剥離を起こす場合がある。そのため、積層接着鉄心用電磁鋼板における鋼板同士の固着度合い、いわゆる接着強度は非常に重要である。この接着強度は皮膜材質の他、皮膜量、乾燥温度、鉄心製作時の加熱温度と印加圧力などに影響される。そのため工業的には、これらを精密に調整するという方法で製造されてきた。ところが、同じ皮膜量でかつ同じ乾燥温度で乾燥しても、なお接着強度にばらつきが生じるという問題があった。
【０００４】
本発明はこのような接着強度のばらつきを低減させる技術を提案するものである。
【０００５】
【課題を解決するための手段】
本発明は、打ち抜きまたは剪断加工によって所定の形状にした後、これらを積層した上で加圧、加熱することによって鋼板同士を固着させ鉄心とするための、鋼板表面に接着機能を有する絶縁皮膜を形成した積層接着鉄心用電磁鋼板であって、前記皮膜がエポキシ樹脂を質量百分率で２０〜７５％およびフェノール樹脂を１０〜６０％含み、かつ、前記皮膜の接着前の硬度が鉛筆硬度２Ｈ以上５Ｈ以下であることを特徴とする安定した接着強度をもつ積層接着鉄心用電磁鋼板である。
【０００６】
【発明の実施の形態】
本発明者らは、前記の接着強度にばらつきが生じるという問題を解決するため鋭意検討を重ねた結果、接着作用を有する絶縁皮膜の接着前の硬度が接着強度に影響しているのではないかと考えるに至った。以下、そうした考えに至った経緯を述べる。
【０００７】
積層接着鉄心用電磁鋼板を用いた鉄心の製造方法は、所定の形状と寸法をもつ鉄心用素材を剪断あるいは打ち抜き等の手段で切り出し、積層し、加圧状態で加熱することによる。
このような方法で製造される積層接着鉄心用電磁鋼板について、発明者らはその接着強度に影響を及ぼす因子について吟味し直した。前述したように、接着強度に影響を及ぼすものとして皮膜材質、皮膜厚さ、鉄心製作時の加熱温度と印加圧力などがあげられる。発明者らはこれらの他に、界面の接触面積が大きく影響しているのではないかと考えた。
【０００８】
一般に、２相の接合界面の強度はその界面の面積に依存し、面積が大きいほどその接合強度は高い。そのため、接合前の表面凹凸が激しい場合は、界面同士の接触面積が小さいため、十分な接合強度が得られない。接着鋼板においても、皮膜が相互に接触できれば十分な接触面積を確保でき、高い接着強度をもつ鉄心が製作できる。そしてそのためには、皮膜がある程度変形できるもの、すなわち、或る程度の柔らかさを持っていれば、圧着により変形して接触面積が増大し、高い接着強度をもつ皮膜になる。
【０００９】
発明者らは以上のような考えに基づき、積層接着鉄心用電磁鋼板として接着強度が最も安定する接着前の皮膜硬度を求めるため、種々の硬度をもつ皮膜を形成させ、それらの接着強度を調べた。
まず、板厚０．５ｍｍの電磁鋼板に、樹脂組成が、アクリル樹脂：エポキシ樹脂：フェノール樹脂＝２０：６０：２０（質量％）で固形分質量分率２０質量％の水エマルジョン型コーティング液をロールコーターを用いて皮膜量が片面当たり８ｇ／ｍ2 になるよう塗布した。次に、これらの乾燥温度と乾燥時間を調整して種々の皮膜硬度になるようにした。接着前の皮膜硬度は鉛筆によって皮膜に疵がはいるかどうかで判定する、いわゆる鉛筆硬度法により判定した。
【００１０】
こうして作製した試料から試験片を切り出し、２枚の試験片を重ね１０ｋｇｆ／ｃｍ2 で加圧した状態で２００℃まで加熱し、６０秒間保持することで接着強度測定用の試験片を調製した。
この試験片を引張り試験機を用いその接着強度を測定した。また、皮膜の受ける損傷度合いについては作製した試料を工場ラインの鋼板支持ロールに押し付けて擦りあわせ、その時に皮膜の受ける損傷度合いを目視で判定した。結果を表１に示す。
【００１１】
【表１】
0003756674.tif 000002
【００１２】
表１から接着前の皮膜の鉛筆硬度がＨＢ、Ｈと低い場合（実験番号（１）（２））接着強度の平均値はそれぞれ１７２kg／cm2 ，１７１kg／cm2 ，と高く、また接着強度のばらつきも小さいが、皮膜損傷を受けやすかった。一方、鉛筆硬度が６Ｈ、７Ｈと高い場合（実験番号（７）（８））皮膜損傷度は良好であるが、接着強度の平均値が１２６kg／cm2 、１１８kg／cm2 と低く、また接着強度がそれぞれ１１３kg／cm2 から１４５kg／cm2 、１０５kg／cm2 から１３９kg／cm2 とばらついた。これらに対し、鉛筆硬度が２Ｈ以上５Ｈ以下の範囲（実験番号（３）（４）（５）（６））では接着強度の平均値が概ね１７０kg／cm2 以上と高く、ばらつきも小さく安定していた。また、皮膜損傷度も良好であった。
【００１３】
これらの結果から、積層接着鉄心用電磁鋼板として安定した接着強度を得るためには接着前の皮膜の鉛筆硬度を２Ｈ以上５Ｈ以下にすれば良いことがわかった。
次に、本発明の接着皮膜の製造方法について説明する。
本発明に用いる鋼板は通常の圧延・焼鈍により製造された電磁鋼板であれば一方向性電磁鋼板、無方向性電磁鋼板など種類を問わず適用できる。特に無方向性電磁鋼板を用いるモーター鉄心に適用する場合、その効果が最も発揮できる。
【００１４】
また、絶縁皮膜についても、接着機能を発揮する絶縁皮膜形成用のコーティング液であれば、本発明を適用できる。例えば、フェノール樹脂やエポキシ樹脂のような加圧・加熱により鋼板同士を接着させる際、硬化反応を起こす熱硬化性樹脂に適用できるのは勿論のこと、アクリル樹脂やメタクリル樹脂のような加熱しても硬化反応の起こらない熱可塑性樹脂にも適用できる。一例として、樹脂組成が、アクリル樹脂：エポキシ樹脂：フェノール樹脂＝２０：２０：６０（重量％）で固形分重量分率２０重量％の水エマルジョン型コーティング液がある。
【００１５】
また、鋼板にコーティング液を付着させる方法についても特に限定されない。例えば、正回転ロールコーターや逆回転ロールコーターやあるいはバーコーターでも良い。また、スプレー法でもかまわない。
塗布量は片面当たり１ｇ／ｍ2 以上２０ｇ／ｍ2 以下が望ましい。塗布量が１ｇ／ｍ2 未満だと鋼板上表面全体を十分に被覆しにくいため十分な接着強度が得られず、一方２０ｇ／ｍ2 より多いと加圧・加熱した際、端面から樹脂がにじみ出やすいという問題が生じたり、また、占積率も低下してしまう。そのため、塗布量は１ｇ／ｍ2 以上から２０ｇ／ｍ2 以下が良い。
【００１６】
乾燥温度および時間は絶縁皮膜の接着前の硬度を調整する重要な工程である。最適な条件は使用する有機樹脂や溶媒によって異なるが、一般的には鋼帯温度で８０〜３００℃に１０〜３０秒加熱される。
接着前の皮膜硬度は主に乾燥温度を調整することにより、鉛筆硬度で２Ｈから５Ｈになるように調整する。接着前の硬度が５Ｈより高い場合、接着させたときの接着強度は低下する。逆に、接着前の硬度が２Ｈより低い場合、接着強度は高いものの、鋼板の製造時やその後の取り扱いの際に疵がつく場合や、圧着加熱しなくても融着する場合などがあるため好ましくない。
【００１７】
乾燥後の冷却は、空冷法でも良いし水冷あるいは気水冷却法なども適用できる。
【００１８】
【実施例】
＜実施例１＞
板厚０．３５ｍｍの電磁鋼板に、樹脂組成が、アクリル樹脂：エポキシ樹脂：フェノール樹脂＝１５：７５：１０（質量％）で固形分質量分率２０質量％の水エマルジョン型のコーティング液をロールコーターを用いて皮膜量が片面当たり６ｇ／ｍ2 になるよう塗布した。これらを乾燥温度１１０℃、１５０℃、１９０℃で乾燥し、冷却した。こうして作製した試料から試験片を切り出した。ついで、２枚の試験片を重ね１０ｋｇｆ／ｃｍ2 で加圧した状態で２００℃まで加熱し、６０秒間保持することで接着強度測定用の試験片を調製した。この試験片を引張り試験機を用い接着強度を測定した。結果を表２に示す。
【００１９】
【表２】
0003756674.tif 000003
【００２０】
表２から鉛筆硬度がＨである比較例では接着強度の平均値が１７３kg／cm2 と高く、またばらつきも小さいが、皮膜損傷度が大きい。また、鉛筆硬度が７Ｈである比較例では皮膜損傷度は良好であるが、接着強度の平均値が１１４kg／cm2 と低く、また、ばらつきも大きい。これらに対し、鉛筆硬度が４Ｈである実施例では接着強度の平均値が１７３kg／cm2 と高く、またばらつきも小さく、また、皮膜損傷度も良好で優れている。
＜実施例２＞
板厚０．６ｍｍの電磁鋼板に、樹脂組成が、アクリル樹脂：エポキシ樹脂：フェノール樹脂＝１５：７０：１５（質量％）で固形分質量分率２０質量％のコーティング液をロールコーターを用いて皮膜量が片面当たり９ｇ／ｍ2 になるよう塗布した。これらを乾燥温度１００℃、１６０℃、１８０℃で乾燥し、冷却した。こうして作製した試料から試験片を切り出した。ついで、２枚の試験片を重ね１０ｋｇｆ／ｃｍ2 で加圧した状態で２００℃まで加熱し、６０秒間保持することで接着強度測定用の試験片を調製した。この試験片を引張り試験機を用い接着強度を測定した。結果を表３に示す。
【００２１】
【表３】
0003756674.tif 000004
【００２２】
表３から、鉛筆硬度がＨＢである比較例では接着強度の平均値が１７３kg／cm2 と高く、またばらつきも小さいが、皮膜損傷度が大きい。また、鉛筆硬度が６Ｈである比較例では皮膜損傷度は良好であるが、接着強度の平均値が１２２kg／cm2 と低く、また、ばらつきも大きい。これらに対し、鉛筆硬度が５Ｈである実施例では接着強度の平均値が１７２kg／cm2 と高く、またばらつきも小さく、また、皮膜損傷度も良好で優れている。
【００２３】
【発明の効果】
以上述べたように、本発明によれば安定した接着強度をもつ積層接着鉄心用電磁鋼板を得られる。